Brevet FR3050871A1 (20171103)
REVENDICATIONS1. Procédé d'incorporation d'un composé choisi parmi les alcalino-terreux, le sodium, le potassium et le lithium à un matériau d'une couche aux propriétés photovoltaïques (3), comprenant : - faire réagir, dans un premier lieu de réaction (11), un composé à base d' alcalino-terreux, de sodium de potassium ou de lithium (7) avec un composé à base de chalcogène (8,18) pour obtenir une espèce volatile (9) comprenant le composé choisi parmi les alcalino-terreux, le sodium, le potassium et le lithium ; et le chalcogène ; - incorporer l'espèce volatile au matériau de la couche aux propriétés photovoltaïques dans un deuxième lieu de réaction (12) différent du premier lieu de réaction.\n<CLM>\1\tProcédé selon la revendication 1, comprenant en outre : - faire réagir dans le premier lieu de réaction (11) le composé à base d'alcalino-terreux, de sodium de potassium ou de lithium (7) avec le composé à base de chalcogène (8,18) à une température (13) comprise entre 200°C et 600°C.\n<CLM>\1\tProcédé selon l'une quelconque des revendications précédentes, comprenant en outre : - transférer l'espèce volatile (9) depuis le premier lieu de réaction (11) vers le deuxième lieu de réaction (12) en contrôlant au moins un paramètre parmi : une quantité d'espèce volatile transférée, un instant de transfert, une durée de transfert, une pression dans le deuxième lieu de réaction, une température de l'espèce volatile et une température dans le deuxième lieu de réaction.\n<CLM>\1\tProcédé selon l'une quelconque des revendications précédentes, comprenant en outre - faire réagir dans le premier lieu de réaction (11) le composé à base d' alcalino-terreux, de sodium, de potassium ou de lithium (7) avec le composé à base de 3050871 16 chalcogène (8,18) et incorporer l'espèce volatile (9) dans le deuxième lieu de réaction (12) à une pression choisie parmi : une pression atmosphérique, un vide primaire, un vide secondaire. 5\n<CLM>\1\tProcédé selon l'une quelconque des revendications précédentes, comprenant en outre : - fabriquer le matériau de la couche aux propriétés photovoltaïques (3) en utilisant une technique choisie parmi la pulvérisation cathodique et l'électro-dépôt, la technique comprenant en outre une étape postérieure de recuit, 10 - incorporer l'espèce volatile (9) au matériau de la couche aux propriétés photovoltaïques pendant ou après l'étape de recuit.\n<CLM>\1\tProcédé selon l'une quelconque des revendications 1 à 3, comprenant en outre : - fabriquer le matériau de la couche aux propriétés photovoltaïques (3) en utilisant 15 une technique choisie parmi la pulvérisation cathodique et la co-évaporation, la technique comprenant en outre une étape de recuit simultanée, - faire réagir le composé à base d'alcalino-terreux, de sodium, de potassium ou de lithium (7) avec le composé à base de chalcogène (8,18) pendant l'étape de recuit simultanée. 20\n<CLM>\1\tProcédé selon l'une quelconque des revendications précédentes, comprenant en outre : - acheminer l'espèce volatile (9) vers le matériau de la couche aux propriétés photovoltaïques (3) par une technique choisie parmi : la génération d'un 25 mouvement de convection, l'utilisation de mouvements de convection existants, l'utilisation d'un gaz neutre en tant que vecteur de déplacement de l'espèce volatile.\n<CLM>\1\tProcédé selon l'une quelconque des revendications précédentes, dans lequel le 30 composé à base de chalcogène (8) est choisi parmi : le sélénium, le soufre.\n<CLM>\1\tProcédé selon l'une quelconque des revendications 1 à 7, dans lequel le composé à - base de chalcogène (18) est un gaz choisi parmi le séléniure d'hydrogène, le sulfure 3050871 17 d'hydrogène, ou un composé organométallique volatil contenant du sélénium et du soufre, le procédé comprenant en outre : - chauffer le composé à base de chalcogène à une température (13) comprise entre 200°C et 600°C, 5 - amener le composé à base de chalcogène vers le composé à base d' alcalino- terreux, de sodium, de potassium ou de lithium (7), le composé à base de chalcogène étant mis en contact avec le composé à base d'alcalino-terreux, de sodium de potassium ou de lithium ou transitant à travers le composé à base d'alcalino-terreux, de sodium de potassium ou de lithium. 10\n<CLM>\1\tProcédé selon l'une quelconque des revendications précédentes, dans lequel le composé à base d'alcalino-terreux, de sodium de potassium ou de lithium (7) est choisi parmi : NaF, NaI, NaCl, NaBr, NaNO3, Na2O, NaOH, NaSCN. 15\n<CLM>\1\tProcédé selon l'une quelconque des revendications précédentes, dans lequel le matériau de la couche aux propriétés photovoltaïques (3) comprend un dérivé de Cu (In, Ga) (S, Se)2, ou bien un dérivé de Cul (Zn,Sn) (S, Se)4.\n<CLM>\1\tProcédé selon l'une quelconque des revendications précédentes, comprenant en 20 outre : -.fabriquer un dispositif photovoltaïque (10), comprenant la couche aux propriétés photovoltaïques (3), sur un substrat (1) choisi parmi : le verre, un polymère, de l'acier inoxydable, du titane, du molybdène et tout feuillard métallique. 25\n<CLM>\1\tDispositif photovoltaïque (10) à base de couchés minces comprenant une couche aux propriétés photovoltaïques dopée avec un élément choisi parmi les alcalino-terreux, le sodium, le potassium et le lithium d'après le procédé d'incorporation selon l'une quelconque des revendications précédentes.